(57)【特許請求の範囲】
【請求項１】
エチレン性二重結合を有する活性エネルギー線重合性化合物（Ａ）と光重合開始剤（Ｂ）を含有する床材用活性エネルギー線硬化性組成物の硬化方法であって、
硬化に使用する光源が発光波長の異なる光源を２種以上組み合わせたものであり、
床材がポリ塩化ビニル樹脂を含むものであり、
前記活性エネルギー線重合性化合物（Ａ）が下記（ａ）、（ｂ）であり、
光重合開始剤（Ｂ）が下記（ｃ）を含有することを特徴とする床材用活性エネルギー線硬化性組成物の硬化方法。
（ａ）ウレタンオリゴマー
（ｂ）多官能アクリレート
（ｃ）アシルホスフィンオキサイド系光重合開始剤
但し、前記発光波長の異なる光源を２種以上とは、ＵＶ−ＬＥＤによる工程（工程１）、紫外線ランプ又はＵＶ−ＬＥＤを照射する工程（工程２）からなり、ＵＶ−ＬＥＤの発光ピーク波長３５０〜４２０ｎｍ、積算光量が５〜２００ｍＪ／ｃｍ２、照射強度が５００ｍＷ／ｃｍ２以上である。
【請求項２】
更に、（ｄ）α−アミノアルキルフェノン系光重合開始剤を含有する請求項１に記載の床材用活性エネルギー線硬化性組成物の硬化方法。
【請求項３】
更に、（ｅ）光重合開始剤として、α−ヒドロキシケトン系光重合開始剤、メチルベンゾイルホルマート、1-ヒドロキシ-シクロヘキシル-フェニル-ケトン、1-［４−（２−ヒドロキシエトキシ）−フェニル］−２−ヒドロキシ−２−メチル−１−プロパン−１−オン、２−ヒドロキシ−２−メチル−１−フェニル−プロパン−１−オン、及び２，２−ジメトキシ−１，２−ジフェニルエタン−１−オンからなる群から選ばれる少なくとも１種類の光重合開始剤を含有する請求項１に記載の床材用活性エネルギー線硬化性組成物の硬化方法。
【請求項４】
請求項１〜３の何れか１つに記載の硬化方法を用いた床材用活性エネルギー線硬化性組成物の硬化装置。
【発明の詳細な説明】
【技術分野】
【０００１】
本発明は、紫外線光源として発光ダイオード（ＬＥＤ）及び紫外線ランプを併用した床材用活性エネルギー線硬化性塗膜の硬化方法、及びその硬化方法を用いた硬化装置に関する。
【背景技術】
【０００２】
紫外線硬化型印刷物の製造には、光源として低圧、高圧水銀灯、キセノンランプ、メタルハライドランプ等の紫外線ランプが硬化システムとして広く用いられてきた。【０００３】
近年、これら紫外線ランプに変わる硬化システムとして、発光ダイオード（ＬＥＤ）を光源とした紫外線装置が開発され（例えば、特許文献１参照）、インクジェット方式等の印刷分野において、ＬＥＤ光源に対応する印刷物の製造方法、それに用いるインキ組成が検討されてきた（例えば、特許文献２および特許文献３参照）。ＵＶ−ＬＥＤ光源は既存の紫外線ランプ方式と比較して光源寿命が長く、省エネルギー性において大きく優れていることから、ＵＶ−ＬＥＤ光源の実用化は多岐にわたる業界各社から強く要望されるものである。【０００４】
一方、ＵＶ−ＬＥＤ光源の短所として、ランプ光源と比較して、活性エネルギー線硬化性組成物の皮膜乾燥性（硬化性）が大きく劣る点が挙げられ、本方式が広まらない障害と成っている。原因として、現在のところ、試験用にはより短波長のダイオードも存在するものの、実用のＵＶ−ＬＥＤ光源は発光波長域が３６５〜４２０ｎｍに限られており、広域波長の紫外線を発する従来からのＵＶランプ光源と比較して紫外線エネルギーの総量が小さく、光重合開始剤から生成するラジカルの発生量が少ない為に、重合反応が酸素阻害の影響を受けやすいことが挙げられる。また、相対的に短波長領域の活性エネルギー線量が不足することから、ＵＶ−ＬＥＤ光源からの活性エネルギー線照射により得られた活性エネルギー線硬化性組成物は、一般に皮膜表面の硬化性が劣る傾向が確認されている。【０００５】
また床剤用活性エネルギー線硬化性組成物の硬化が劣る理由として、ＵＶ−ＬＥＤと好適に反応する光重合開始剤の多くが、反応時に黄変を呈する傾向を有しており、顔料を含む着色活性エネルギー線硬化性組成物では黄変の影響は大きな問題とはならないが、無色透明の床剤用活性エネルギー線硬化性組成物では塗膜の黄変が顕著に現れてしまう為、実用可能な範囲に黄変を抑える為には、光重合開始剤の種別、使用量が大幅に制限されてしまうことが挙げられる。
【先行技術文献】
【特許文献】
【０００６】
【特許文献１】特開２００５−１５３１９３号公報
【特許文献２】特開２００６−１７６７３４号公報
【特許文献３】特開２００６−２０６８７５号公報
【発明の概要】
【発明が解決しようとする課題】
【０００７】
本発明の目的は、３５０〜４２０ｎｍにピーク波長を有するＵＶ−ＬＥＤ光源で活性エネルギー線を照射することにより、充分な硬化性を有し堅牢な物理的特性を得るための床材用活性エネルギー線硬化性組成物の硬化方法を提供することにある。また前記床材用活性エネルギー線硬化性組成物の硬化方法を用いた硬化装置を提供することにある。
【課題を解決するための手段】
【０００８】
本発明者らは、上記課題の解決手段として、特定の活性エネルギー線硬化性組成物に、２種以上の光源を照射して得られた塗膜が上記課題を解決するのに格別な効果を奏する事を見出し、本発明を完成させた。【０００９】
即ち本発明は、エチレン性二重結合を有する活性エネルギー線重合性化合物（Ａ）と光重合開始剤（Ｂ）を含有する床材用活性エネルギー線硬化性組成物の硬化方法であって、硬化に使用する光源が発光波長の異なる光源を２種以上組み合わせたものである床材用活性エネルギー線硬化性組成物の硬化方法を提供する。【００１０】
また本発明は、床材用活性エネルギー線硬化性組成物の硬化に使用する光源が半導体素子である床材用活性エネルギー線硬化性組成物の硬化方法を提供する。【００１１】
また本発明は、前記半導体素子がＵＶ−ＬＥＤである床材用活性エネルギー線硬化性組成物の硬化方法を提供する。【００１２】
更に本発明は、基材上に塗布した活性エネルギー線硬化性組成物をＵＶ−ＬＥＤで照射する工程（工程１）、紫外線ランプ又はＵＶ−ＬＥＤを照射する工程（工程２）を有する床材用活性エネルギー線硬化性組成物の硬化方法を提供する。【００１３】
更に本発明は、活性エネルギー線重合性化合物（Ａ）が下記（ａ）、（ｂ）であり、光重合開始剤（Ｂ）が下記（ｃ）を含有する床材用活性エネルギー線硬化性組成物の硬化方法を提供する。
（ａ）ウレタンオリゴマー
（ｂ）多官能アクリレート
（ｃ）アシルホスフィンオキサイド系光重合開始剤【００１４】
更に本発明は、（ｄ）α−アミノアルキルフェノン系光重合開始剤を含有する床材用活性エネルギー線硬化性組成物の硬化方法を提供する。【００１５】
更に本発明は、（ｅ）光重合開始剤として、α−ヒドロキシケトン系光重合開始剤、メチルベンゾイルホルマート、1-ヒドロキシ-シクロヘキシル-フェニル-ケトン、1-［４−（２−ヒドロキシエトキシ）−フェニル］−２−ヒドロキシ−２−メチル−１−プロパン−１−オン、２−ヒドロキシ−２−メチル−１−フェニル−プロパン−１−オン、２，２−ジメトキシ−１，２−ジフェニルエタン−１−オンからなる群から選ばれる少なくとも１種類の光重合開始剤を含有する床材用活性エネルギー線硬化性組成物の硬化方法を提供する。【００１６】
更に本発明は、前記硬化方法を用いた床材用活性エネルギー線硬化性組成物の硬化装置をも提供する。【００１７】
更に本発明は、硬化装置で床材用活性エネルギー線硬化性組成物を硬化させて得られる床材をも提供する。
【発明の効果】
【００１８】
本発明により、硬化に使用する光源が発光波長の異なる光源を２種以上組み合わせて活性エネルギー線を照射することにより、従来からのＵＶランプ光源による硬化の場合と同等またはそれ以上の、充分な硬化性を有した床材用活性エネルギー線硬化性組成物の硬化方法とその硬化方法を用いた硬化装置を得ることができる。
【図面の簡単な説明】
【００１９】
【図１】本発明の床材用活性エネルギー線硬化性組成物を塗工基材に塗布した後、活性エネルギー線を照射する（工程１）、（工程２）共にＵＶ−ＬＥＤ照射とする施工方法の見取り図である。
【図２】本発明の床材用活性エネルギー線硬化性組成物を塗工基材に塗布した後、活性エネルギー線を照射する（工程１）をＵＶ−ＬＥＤ照射で、（工程２）をＵＶランプ照射とする施工方法の見取り図である。
【図３】本発明の床材用活性エネルギー線硬化性組成物を塗工基材に塗布した後、活性エネルギー線を照射する（工程１）、（工程２）共にＵＶ−ＬＥＤ照射機能を搭載した可動式活性エネルギー線照射装置の見取り図である。
【図４】本発明の床材用活性エネルギー線硬化性組成物を塗工基材に塗布した後、活性エネルギー線を照射する（工程１）をＵＶ−ＬＥＤを、（工程２）に紫外線ランプであるメタルハライドを搭載した可動式活性エネルギー線照射装置の見取り図である。
【発明を実施するための形態】
【００２０】
本発明の硬化方法は、木質床材またはプラスチック系フロアタイル（Ｐタイル）に公知慣用の塗工手段で床材用活性エネルギー線硬化性組成物を塗布後、床材用活性エネルギー線硬化性組成物をＵＶ−ＬＥＤで照射する工程（工程１）、紫外線ランプ、ＵＶ−ＬＥＤを照射する工程（工程２）を有する床材用活性エネルギー線硬化性組成物の硬化方法を提供する。
【００２１】
すなわち、本発明の床材用活性エネルギー線硬化性組成物の硬化方法は、床材である木質床材やＰタイルに塗布後、発光ピーク波長３５０〜４２０ｎｍ、発光ダイオード（ＬＥＤ）による紫外線積算光量が５〜１００ｍＪ／ｃｍ２、照射強度が５００ｍＷ／ｃｍ２以上の発光ダイオード（ＬＥＤ）で紫外線を照射する（工程１）及び、紫外線ランプによる紫外線積算光量が１０〜１００ｍＪ／ｃｍ２または工程１のＵＶ−ＬＥＤとは異なる発光波長のＵＶ−ＬＥＤまたは紫外線ランプにより活性エネルギー線を照射する（工程２）を有する。
尚、本発明は本例に限定されるものではない。
【００２２】
（塗布方法）
また前記床材用活性エネルギー線硬化性組成物の硬化方法では、各種インキやコーティング用途としても使用することができる。コーティング方法としては、たとえばロールコーター、グラビアコーター、フレキソコーター、エアドクターコーター、ブレードコーター、エアナイフコーター、スクイズコーター、含浸コーター、トランスファロールコーター、キスコーター、カーテンコーター、キャストコーター、スプレイコーター、ダイコーター、オフセット印刷機、スクリーン印刷機等の公知手段を適宜採用することができる。また建築済みのフロアに用いる場合、床材用活性エネルギー線硬化性組成物の塗布方法はローラーや刷毛等を用いて塗布される。
【００２３】
（木質基材）
本発明の硬化方法に用いる木質基材は特に限定されないが、ラワン等の南洋材を貼り合わせただけの普通合板や、針葉樹を貼り合わせた針葉樹合板でナラ・カバ・メープル・ウォールナット・ビーチ等薄単板、紙・フィルム等を表面に貼り合わせた合板が用いられる。このような木質基材には通常、表面保護及び意匠性向上のために、下塗り層、中塗り層、上塗り層と、各種の活性エネルギー線硬化性組成物が塗工されている。
【００２４】
（Ｐタイル基材）
本発明の硬化方法に用いるフロアタイルはプラスチック系の床材でタイル状に成型されているものである。プラスチック系の床材で、タイルのように薄い板状に成形されているものがＰタイル（プラスチックタイル）である。Ｐタイルは、ポリ塩化ビニル系樹脂の硬質タイプで大きさが３０センチ四方くらいのものが多く、耐水性，耐磨耗性，耐久性にすぐれ、汚れにくいのが特長で、ポリ塩化ビニル系樹脂の配合率を変えることにより、コンポジションビニル床タイルとホモジニアスビニル床パネルに大別される。コンポジションビニル床タイルは、塩化ビニル樹脂の配合率が３０％未満のタイルで、一般にオフィス、商業施設、学校など土足で歩き回るさまざまな場所で使用されていている。一方、ホモジニアスビニル床タイルは、塩化ビニル樹脂の配合率が３０％以上のタイルである。
【００２５】
（ＵＶ−ＬＥＤ）
活性エネルギー線照射装置の活性エネルギー線源として用いるＵＶ−ＬＥＤとしては、特に制限はなく、従来公知の装置を使用することができる。ＵＶ−ＬＥＤを使用した発生エネルギー線は、水銀灯を使用した場合と比べ、エネルギー線の発生効率がはるかに優れている。従って、一定の有効エネルギー線量（塗膜の硬化に寄与するエネルギー線量）を照射するために、ＵＶ−ＬＥＤを使用したエネルギー線照射装置は、水銀灯を使用した装置と比較して、大幅に小型化が可能である。特に上述のような移動式のエネルギー線照射装置において、ＵＶ−ＬＥＤを用いる場合には、小型化が可能になることにより、さらに容易に移動可能な照射装置を作製することができる。また、均一に塗膜を硬化するためには、エネルギー線照射時に照射可能な照射面において、照射線量が均一であることが重要である。このため、水銀灯では、各種の高価なミラー（反射板）を使用することが行われるが、ＵＶ−ＬＥＤでは、小さなＵＶ−ＬＥＤを多数設置するだけでよいので、エネルギー線照射線量の均一なエネルギー線照射部を設計することが可能である。このようなＵＶ−ＬＥＤを使用すれば、安価で、大幅に軽量化されて容易に移動可能な活性エネルギー線照射装置を作製することができる。さらに、上述のように水銀灯はエネルギー線の発生効率がよくないので、エネルギー線照射効率を上げるために塗膜面に近づけたランプが破損することが起こるが、ＵＶ−ＬＥＤでは、その構造上、破損しやすいガラス部のまわりは容易に他の保護部材で保護可能である。
【００２６】
加えて、３６０ｎｍ以下の発光ピーク波長を有するＵＶ−ＬＥＤは寿命が短く、高価であることから一般的ではないが、今後更なるＵＶ−ＬＥＤの短波長化が実現すれば３６５ｎｍの発光ピーク波長では硬化性が低い光重合開始剤を使用する事ができる。
【００２７】
尚、工程１と工程２の光源がＵＶ−ＬＥＤである場合は発光ピーク波長の異なるＵＶ−ＬＥＤを用いて硬化効率を上げる必要がある。
【００２８】
本発明の硬化方法において使用可能なＵＶ−ＬＥＤの具体例としては、浜松ホトニクス社製リニア照射型ＵＶ−ＬＥＤユニット「ＬＣ−Ｌ５   ＬＩＧＨＴＮＩＮＧ ＣＵＲＥＬ１１４０３−１１１２」（３６５ｎｍ、１．３Ｗ／ｃｍ２）、浜松ホトニクス社製リニア照射型ＵＶ−ＬＥＤユニット「ＬＣ−Ｌ５   ＬＩＧＨＴＮＩＮＧ ＣＵＲＥＬ１１４０３−２１１２」（３８５ｎｍ、１．５Ｗ／ｃｍ２）、Ｐｈｏｓｅｏｎ  ＴＥＣＨＮＯＬＯＧＹ社製水冷式ＵＶ−ＬＥＤユニット「Ｆｉｒｅ  Ｐｏｗｅｒ」（３６５ｎｍ、８Ｗ／ｃｍ２または３９５ｎｍ、８Ｗ／ｃｍ２）等が挙げられる。
【００２９】
（紫外線ランプ）
本発明の床材用活性エネルギー線硬化性組成物の硬化方法では、活性エネルギー線、好ましくは紫外線等の光照射をすることにより硬化反応を行う。紫外線等の光源としては、通常ＵＶ硬化性コーティング剤に使用する光源、例えばメタルハライドランプ、キセノンランプ、カーボンアーク灯、ケミカルランプ、低圧水銀ランプ、高圧水銀ランプ等であれば問題なく硬化させることができる。例えばＦｕｓｉｏｎ Ｓｙｓｔｅｍ社製のＨランプ、Ｄランプ、Ｖランプ等の市販されているものを用いることができる。
【００３０】
本発明の床材用活性エネルギー線硬化性組成物の硬化方法として、塗工基材に塗布した後、活性エネルギー線を照射する（工程１）、（工程２）共にＵＶ−ＬＥＤ照射とする施工方法を図１に示す。対象基材はベルトコンベアを介して公知慣用の塗工機に搬送され、５〜３０μｍで床材用活性エネルギー線硬化性組成物を塗布される。活性エネルギー線照射ユニット１には発光ピーク波長３５０〜４２０ｎｍのＵＶ−ＬＥＤを用い、積算光量が５〜１００ｍＪ／ｃｍ２、照射強度が５００ｍＷ／ｃｍ２以上の条件で硬化させる。
【００３１】
工程１で硬化した床材用活性エネルギー線硬化性組成物の硬化を更に促進するための工程２では対象基材はベルトコンベアを介して公知慣用の塗工機に搬送され、活性エネルギー線照射ユニット２には発光ピーク波長３５０〜４２０ｎｍのＵＶ−ＬＥＤを用い、積算光量が５〜２００ｍＪ／ｃｍ２、照射強度が５００ｍＷ／ｃｍ２以上の条件で硬化させる。この時、工程１で用いるＵＶ−ＬＥＤと工程２で用いるＵＶ−ＬＥＤとでは発光ピーク波長の異なるＵＶ−ＬＥＤを用いねばならない。また、図１の照射工程である（工程２）について、ＵＶ−ＬＥＤの代わりに紫外線ランプを採用した施工方法を図２に示す。
【００３２】
本発明の床材用活性エネルギー線硬化性組成物の硬化方法に用いる床材用活性エネルギー線硬化性組成物としては、エチレン性二重結合を有する活性エネルギー線重合性化合物（Ａ）を必須成分とする。具体例としては、下記のような活性エネルギー線重合性化合物を挙げることができる。
【００３３】
〔エチレン性二重結合を有する活性エネルギー線重合性化合物（Ａ）〕
本発明の塗工方法で使用するエチレン性二重結合を有する活性エネルギー線重合性化合物（Ａ）としては、通常活性エネルギー線硬化性組成物に使用される公知の（メタ）アクリルモノマーおよび／または（メタ）アクリルオリゴマーから任意に選んで用いることができる。なお本発明において「（メタ）アクリル」とはアクリルとメタクリルとを総称したものである。
（メタ）アクリルモノマーとしては、例えばアクリル酸やメタクリル酸などの不飽和カルボン酸又はそのエステル、例えばアルキル−、シクロアルキル−、ハロゲン化アルキル−、アルコキシアルキル−、ヒドロキシアルキル−、アミノアルキル−、アリル−、グリシジル−、ベンジル−、フェノキシ−（メタ）アクリレート、アルキレングリコール、ポリオキシアルキレングリコールのモノ又はジ（メタ）アクリレート、トリメチロールプロパントリ（メタ）アクリレート、ペンタエリスリトールテトラ（メタ）アクリレートなど、（メタ）アクリルアミド又はその誘導体、例えばアルキル基やヒドロキシアルキル基でモノ置換又はジ置換された（メタ）アクリルアミド、ジアセトン（メタ）アクリルアミド、Ｎ，Ｎ’−アルキレンビス（メタ）アクリルアミドなど、アリル化合物、例えばアリルアルコール、アリルイソシアネート、ジアリルフタレート、トリアリルイソシアヌレートなどを挙げることができる。
【００３４】
（メタ）アクリルモノマーの他の例としては、エチレングリコール単位を分子内にもつポリエチレングリコール（ｎは３以上であり、およそ１４以下）ジ（メタ）アクリレート、トリメチロールプロパンＥＯ変性（ｎは３以上であり、およそ１４以下）トリ（メタ）アクリレート、フェノールＥＯ変性（ｎは３以上であり、およそ１４以下）（メタ）アクリレートや、水酸基を分子内にもつ２−ヒドロキシエチル（メタ）アクリレート、２−ヒドロキシプロピル（メタ）アクリレート、４−ヒドロキシブチル（メタ）アクリレート、ペンタエリスリトールトリ（メタ）アクリレート、フタル酸モノヒドロキシエチル（メタ）アクリレートなどを挙げることができる。
これらの（メタ）アクリルモノマーは単独で用いてもよいし２種以上組み合わせて用いてもよい。
【００３５】
また、硬化収縮が支障となる用途の場合には、例えばイソボルニル（メタ）アクリレート、ノルボルニル（メタ）アクリレート、ジシクロペンテノキシエチル（メタ）アクリレート、ジシクロペンテノキシプロピル（メタ）アクリレートなど、ジエチレングリコールジシクロペンテニルモノエーテルのアクリル酸エステル又はメタクリル酸エステル、ポリオキシエチレン若しくはポリプロピレングリコールジシクロペンテニルモノエーテルのアクリル酸エステル又はメタクリル酸エステルなど、ジシクロペンテニルシンナメート、ジシクロペンテノキシエチルシンナメート、ジシクロペンテノキシエチルモノフマレート又はジフマレートなど、３，９−ビス（１，１−ビスメチル−２−オキシエチル）−スピロ［５，５］ウンデカン、３，９−ビス（１，１−ビスメチル−２−オキシエチル）−２，４，８，１０−テトラオキサスピロ［５，５］ウンデカン、３，９−ビス（２−オキシエチル）−スピロ［５，５］ウンデカン、３，９−ビス（２−オキシエチル）−２，４，８，１０−テトラオキサスピロ［５，５］ウンデカンなどのモノマ−、ジアクリレート又はモノ−、ジメタアクリレート、あるいはこれらのスピログリコールのエチレンオキシド又はプロピレンオキシド付加重合体のモノ−、ジアクリレート、又はモノ−、ジメタアクリレート、あるいは前記モノ（メタ）アクリレートのメチルエーテル、１−アザビシクロ［２，２，２］−３−オクテニル（メタ）アクリレート、ビシクロ［２，２，１］−５−ヘプテン−２，３−ジカルボキシルモノアリルエステルなど、ジシクロペンタジエニル（メタ）アクリレート、ジシクロペンタジエニルオキシエチル（メタ）アクリレート、ジヒドロジシクロペンタジエニル（メタ）アクリレートなどの（メタ）アクリルモノマーを用いることができる。
これらの活性エネルギー線重合性化合物は単独で用いてもよいし２種以上組み合わせて用いてもよい。
【００３６】
組成物に好適な活性エネルギー線重合性化合物としては、例えば、メチル、エチル、プロピル、ブチル、アミル、２−エチルヘキシル、イソオクチル、ノニル、ドデシル、ヘキサデシル、オクタデシル、シクロヘキシル、ベンジル、メトキシエチル、ブトキシエチル、フェノキシエチル、ノニルフェノキシエチル、グリシジル、ジメチルアミノエチル、ジエチルアミノエチル、イソボルニル、ジシクロペンタニル、ジシクロペンテニル、ジシクロペンテニロキシエチル等の置換基を有する（メタ）アクリレート、ω-カルボキシ-ポリカプロラクトンモノアクリレート、フタル酸モノヒドロキシエチルアクリレート、２−ヒドロキシ−３−フェノキシプロピルアクリレート、ビニルピロリドン、Ｎ−アクリロイルモルホリン、Ｎ−ビニルホルムアミド等の１官能モノマーを用いる事ができる。
【００３７】
本発明で使用するエチレン性二重結合を有する活性エネルギー線硬化性組成物（Ａ）は硬度が要求される場合が多く、２官能以上の（ａ）多官能アクリレートが利用される。そのような多官能アクリレートの例としては以下のようなものが挙げられる。
【００３８】
１，３−ブチレングリコール、１，４−ブタンジオール、１，５−ペンタンジオール、３−メチル−１，５−ペンタンジオール、１，６−ヘキサンジオール、ネオペンチルグリコール、１，８−オクタンジオール、１，９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート、（メタ）アクリル酸２−（２−ビニロキシエトキシ）エチル、オペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパン１モルに３モル以上のエチレンオキサイドもしくはプロピレンオキサイドを付加して得たトリオールのジまたはトリ（メタ）アクリレート、ビスフェノールＡ１モルに４モル以上のエチレンオキサイドもしくはプロピレンオキサイドを付加して得たジオールのジ（メタ）アクリレート、トリメチロールプロパントリ（メタ）アクリレート，ペンタエリスリトールトリ（メタ）アクリレート，ジペンタエリスリトールのポリ（メタ）アクリレート、エチレンオキサイド変性リン酸（メタ）アクリレート、エチレンオキサイド変性アルキルリン酸（メタ）アクリレート等の多官能モノマーを挙げることができる。これらは２種類以上併用して用いることができる。
【００３９】
特に好ましい多官能アクリレートとしては、ＢＰＥ−４、ＢＰＥ−１０、ＢＰＥ−２０、ＨＤＤＡ、ＴＭＰＴ、ＴＭＰ-２Ｐ、ＴＭＰ−３Ｐ、ＴＥＧＤＭＡ（以上第一工業製薬社製）、ビスコート＃２１５、＃２３０、＃２９５、＃３００、＃３６０、＃４００、＃７００（以上大阪有機化学工業社製）、Ｍ−３０９、Ｍ−３１０、Ｍ−３２１、Ｍ−３５０、Ｍ−３６０、Ｍ−３７０、Ｍ−４００、Ｍ−４０２、Ｍ−４０３、Ｍ−４０４、Ｍ−４０５、Ｍ−４０６（以上東亜合成社製）、ＥｂｅｃｒｙｌＤＰＧＤＡ、ＨＤＯＤＡ、ＴＰＧＤＡ、ＴＭＰＴＡ、ＴＭＰＥＯＴＡ、ＤＰＨＡ（以上ダイセルオルネクス社製）、ＳＲ２３８Ｆ、ＳＲ３５１Ｓ、ＳＲ３６８、ＳＲ４１５、ＳＲ４４４、ＳＲ４５４、ＳＲ４９９、ＳＲ９０３５、ＳＲ２９５、ＳＲ３５５、ＳＲ４９４、ＳＲ３９９（以上アルケマ社製）、ＭｉｒａｍｅｒＭ２００、Ｍ２０２、Ｍ２２０、Ｍ２７０、Ｍ３００、Ｍ３０１、Ｍ３１３０、Ｍ３１６０、Ｍ６００（以上ＭＩＷＯＮ社製）、Ｐｈｏｔｏｍｅｒ４０１７、４０２８、４０６１、４０７０、４２２６、４３６１、４３６２、４００６、４０７２、４０９４、４１９４、４１５５、４１５７、４１５８、４１７４（以上ＩＧＭ社製）等を挙げることができる
【００４０】
（（メタ）アクリルオリゴマー）
前記多官能アクリレートには（メタ）アクリルオリゴマーを含み、これらのオリゴマーは、光の照射により架橋又は重合する化合物である。また、モノマーの重合体を主鎖とする化合物であるが、主鎖を構成するモノマーの数は限定されない。前記オリゴマーの分子量は、５００〜２０，０００の範囲であることが好ましい。
【００４１】
オリゴマーの官能基数は２〜２０であることが好ましく、４〜２０であることがより好ましく、６〜２０であるとさらに好ましい。オリゴマーが有する官能基とは光重合性官能基である。光重合性官能基とは、アクリロイル基などの炭素−炭素の二重結合などである。官能基数が多いと、硬化性オリゴマーの硬化感度が高まり、かつ硬化塗膜の硬度も高まる。一方で、官能基数が多すぎると、硬化塗膜の収縮が生じやすくなり、塗膜表面が歪みやすくなる。
【００４２】
オリゴマーのガラス転移温度（Ｔｇ）は４０℃以上であることが好ましく、５０℃以上であるとより好ましく、７０℃以上であると更に好ましい。ガラス転移温度（Ｔｇ）の測定は示差走査熱量測定（ＤＳＣ）、熱機械分析（ＴＭＡ）等で測定することができる。
【００４３】
オリゴマーの粘度は特に制限はないが、活性エネルギー線硬化性組成物取扱性および粘度への影響を考慮して、２５℃での粘度が、１００〜１０，０００ｍＰａ・ｓであることが好ましく、５，０００ｍＰａ・ｓ以下が好ましく、１，０００ｍＰａ・ｓ以下がより好ましい。
【００４４】
オリゴマーの主鎖は、ポリエポキシ、脂肪族ポリウレタン、芳香族ポリウレタン、脂肪族ポリエステル、芳香族ポリエステル、ポリアミン、ポリアクリレートなどでありうる。オリゴマーの主鎖に、前述の光重合性官能基が付加していることが好ましい。
【００４５】
オリゴマーの官能基は、オリゴマーの主鎖に以下の（光重合性）官能基含有化合物を反応させて導入することができる。（光重合性）官能基含有化合物の例には、（メタ）アクリル酸、イタコン酸、クロトン酸、イソクロトン酸及びマレイン酸等の不飽和カルボン酸やそれらの塩又はエステル、ウレタン、アミド及びその無水物、アクリロニトリル、スチレン、種々の不飽和ポリエステル、不飽和ポリエーテル、不飽和ポリアミド、並びに不飽和ウレタンが挙げられる。その他にＮ−ビニル化合物を含んでいてもよい。Ｎ−ビニル化合物には、Ｎ−ビニルフォルムアミド、Ｎ−ビニルカルバゾール、Ｎ−ビニルアセトアミド、Ｎ−ビニルピロリドン、Ｎ−ビニルカプロラクタム、アクリロイルモルホリン、及びそれらの誘導体などが含まれる。
【００４６】
オリゴマーのガラス転移温度（Ｔｇ）を高くするには、オリゴマーの主鎖に芳香環やアミド構造等を導入して、主鎖構造を剛直にしたり、オリゴマーの側鎖に大きな置換基を導入したりすればよい。
【００４７】
オリゴマーは、直鎖状オリゴマーであっても、分岐鎖状オリゴマーであっても、樹枝状オリゴマーであってもよいが、分岐鎖状オリゴマーまたは樹枝状オリゴマーであることが好ましい場合がある。分岐鎖状オリゴマーおよび樹枝状オリゴマーは、比較的低粘度であるため、床材用活性エネルギー線硬化性組成物の粘度を上昇させにくいにも係わらず、硬化膜の硬度を高めることができる。樹枝状オリゴマーとは、１分子中に複数の分岐鎖を有するオリゴマーを意味する。
【００４８】
樹枝状オリゴマーの例には、デンドリマー、ハイパーブランチオリゴマー、スターオリゴマー及びグラフトオリゴマーなどが含まれる。デンドリマー、ハイパーブランチオリゴマー、スターオリゴマー及びグラフトオリゴマーは、公知の化合物でありうる。これらのなかでも、デンドリマー及びハイパーブランチオリゴマーであることが好ましく、ハイパーブランチオリゴマーがより好ましい。デンドリマーやハイパーブランチオリゴマーは、活性エネルギー線硬化性組成物の粘度をより上昇させにくい。
【００４９】
ハイパーブランチオリゴマーは、２個以上のモノマーが繰り返し単位として結合したオリゴマーに複数の光重合性官能基が結合したオリゴマーをいう。ハイパーブランチオリゴマーには、一般に多数の光重合性官能基が含まれる。そのため、ハイパーブランチオリゴマーは、床材用活性エネルギー線硬化性組成物の硬化速度を一層高めることができ、硬化膜の硬度も一層高めることができる。一分子のハイパーブランチオリゴマーが有する光重合性官能基の数は、６以上であることが好ましい。
【００５０】
ハイパーブランチオリゴマーの例には、ポリエステル６官能アクリレート、ポリエステル９官能アクリレート、ポリエステル１６官能アクリレートなどが含まれる。
【００５１】
（メタ）アクリルオリゴマーの市販品の例には以下のものがある。
ＣＮ１３１Ｂ、ＣＮ２９２、ＣＮ２２７２、ＣＮ２３０３、ＣＮ２３０４、ＣＮ９６８、ＣＮ９７２、ＣＮ９７５、ＣＮ９７８、ＣＮ９８０、ＣＮ９８１、ＣＮ９８３、ＣＮ９８９、ＣＮ９９１、ＣＮ９９２、ＣＮ９９４、ＣＮ９９６、ＣＮ９９７、ＣＮ９９９、ＣＮ１９６３、ＣＮ２９０１、ＣＮ２９０２、ＣＮ２９２０、ＣＮ２９２１、ＣＮ３２１０、ＣＮ３２１１、ＣＮ９００１、ＣＮ９００２、ＣＮ９００４、ＣＮ９００５、ＣＮ９００６、ＣＮ９００７、ＣＮ９００８、ＣＮ９００９、ＣＮ９０１０、ＣＮ９０１１、ＣＮ９０１４、ＣＮ９０２６、ＣＮ９１６５、ＣＮ９１７８、ＣＮ９７８２、ＣＮ９７８３、ＣＮ９７８８、ＣＮ９８９３（以上サートマー社製）、ＭＩＲＡＭＥＲ  ＰＵ２０６、ＰＵ２１００、ＰＵ２２００、ＰＵ３４０、ＰＵ３４２０、ＰＵ６１０、ＰＵ６２０、ＰＵ６６４、ＭＵ９５００、ＭＵ９８００、ＳＣ２１００、ＳＣ２１５２、ＳＣ２１５３、ＳＣ２５６５、ＰＵ４６０、ＰＵ６４０、ＭＵ３６０３、ＰＥ２１０、ＰＥ１１０、ＰＥ２３０、ＰＥ２４０、ＰＥ３２０、ＥＡ２２３５、ＥＡ２２５５、ＥＡ２２５９、ＥＡ２２８０、ＰＳ４２０、ＰＳ４６０、ＰＳ４６１０、ＰＳ６１０(以上ＭＩＷＯＮ社製)、ＥＢＥＣＲＹＬ  ２１０、２２０、２３０、２７０、５１２９、８２１０、８３０１、８８０４、８８０７、９２６０、４８５８、８４０２、９２７０、９２７０、８３１１、８７０１(以上ダイセルオルネクス社製) 
【００５２】
更に、本発明で使用するエチレン性二重結合を有する活性エネルギー線重合性化合物（Ａ）としては、ウレタンオリゴマーが挙げられる。
【００５３】
前記ウレタンオリゴマーは、ポリイソシアネート化合物とアルコール性ヒドロキシル基を有する化合物等を反応させて得られるもので、ウレタンオリゴマーを組成中に含むことで硬化と巻くとなった場合、ウレタン構造に由来する優れた可撓性、低反り性を付与する事ができる。
【００５４】
前記ポリイソシアネート化合物としては、従来公知の各種ポリイソシアネートを使用でき、特定の化合物に限定されない。ウレタンオリゴマーを合成する場合に用いられる（分岐）脂肪族もしくは脂環式イソシアネートの具体例としては、例えば、ヘキサメチレンジイソシアネート等の脂肪族ジイソシアネート、トリメチルヘキサメチレンジイソシアネート等の分岐脂肪族ジイソシアネート、イソホロンジイソシアネート、（ｏ，ｍ，又はｐ）−水添キシリレンジイソシアネート、メチレンビス（シクロヘキシルイソシアネート）、シクロヘキサン−１，３−ジメチレンジイソシアネート、シクロヘキサン−１，４−ジメチレンジイソシアネート等の脂環式ジイソシアネートなどが挙げられる。これらの中でも、脂肪族ジイソシアネートであるヘキサメチレンジイソシアネート、分岐脂肪族ジイソシアネートであるトリメチルヘキサメチレンジイソシアネートが好ましい。また、（ｏ，ｍ，又はｐ）−キシリレンジイソシアネートなど、芳香環を有するジイソシアネートも使用することができる。これらのジイソシアネートは、単独で又は２種以上を混合して用いることができる。これらのジイソシアネートを使用した場合、低反り性に優れた硬化物を得ることができる。
【００５５】
次に、アルコール性ヒドロキシル基を有する化合物としては、従来公知の各種ポリオールを使用でき、特定の化合物に限定されないが、ポリカーボネートジオール等のポリカーボネート系ポリオール、ポリエーテル系ポリオール、ポリエステル系ポリオール、ポリオレフィン系ポリオール、ポリブタジエン系ポリオール、ポリイソプレン系ポリオール、水素化ポリブタジエン系ポリオール、水素化イソプレンポリオール、アクリル系ポリオール、ビスフェノールＡ系アルキレンオキシド付加体ジオール、リン含有ポリオール、カルボキシル基及びアルコール性ヒドロキシル基を有する化合物、フェノール性ヒドロキシル基及びアルコール性ヒドロキシル基を有する化合物等を好適に用いることができる。ポリカーボネートジオールとしては、１種又は２種以上の直鎖状脂肪族ジオールに由来の繰り返し単位を構成単位として含むポリカーボネートジオール、１種又は２種以上の脂環式ジオールに由来の繰り返し単位を構成単位として含むポリカーボネートジオール、又は直鎖状脂肪族ジオールと脂環式ジオールの両方のジオールに由来の繰り返し単位を構成単位として含むポリカーボネートジオールが挙げられる。アルコール性ヒドロキシル基を有する化合物は単独で又は２種以上を混合して用いることができる。
【００５６】
前記ウレタンオリゴマーの市販品の例には以下のものがある。
ＣＮ９６８、ＣＮ９７２、ＣＮ９７５、ＣＮ９７８、ＣＮ９８０、ＣＮ９８１、ＣＮ９８３、ＣＮ９８９、ＣＮ９９１、ＣＮ９９２、ＣＮ９９４、ＣＮ９９６、ＣＮ９９７、ＣＮ９９９、ＣＮ１９６３、ＣＮ２９０１、ＣＮ２９０２、ＣＮ２９２０、ＣＮ２９２１、ＣＮ３２１０、ＣＮ３２１１、ＣＮ９００１、ＣＮ９００２、ＣＮ９００４、ＣＮ９００５、ＣＮ９００６、ＣＮ９００７、ＣＮ９００８、ＣＮ９００９、ＣＮ９０１０、ＣＮ９０１１、ＣＮ９０１４、ＣＮ９０２６、ＣＮ９１６５、ＣＮ９１７８、ＣＮ９７８２、ＣＮ９７８３、ＣＮ９７８８、ＣＮ９８９３（以上サートマー社製）、ＭＩＲＡＭＥＲ  ＰＵ２０６、ＰＵ２１００、ＰＵ２２００、ＰＵ３４０、ＰＵ３４２０、ＰＵ６１０、ＰＵ６２０、ＰＵ６６４、ＭＵ９５００、ＭＵ９８００、ＳＣ２１００、ＳＣ２１５２、ＳＣ２１５３、ＳＣ２５６５、ＰＵ４６０、ＰＵ６４０、ＭＵ３６０３(以上ＭＩＷＯＮ社製)、ＥＢＥＣＲＹＬ  ２１０、２２０、２３０、２７０、５１２９、８２１０、８３０１、８８０４、８８０７、９２６０、４８５８、８４０２、９２７０、９２７０、８３１１、８７０１(以上ダイセルオルネクス社製)、Ｐｈｏｔｏｍｅｒ６００８、６０１０、６０１９、６１８４、６２１０、６２３０、６６２６、６６２７、６６２８、６７２０、６８９１、６８９２(以上ＩＧＭ社製) 
【００５７】
本発明の床材用活性エネルギー線硬化性組成物は、光重合開始剤（Ｂ）として（ｃ）アシルフォスフィンオキサイド系重合開始剤を含有することが好ましい。
【００５８】
〔光重合開始剤（Ｂ）〕
（（ｃ）アシルフォスフィンオキサイド系光重合開始剤）
光重合開始剤としては紫外線の中でも長波長領域に吸収波長を有する（ｃ）アシルフォスフィンオキサイド系光重合開始剤が挙げられる。（ｃ）アシルフォスフィンオキサイド系光重合開始剤としてはビス−（２，６−ジクロロベンゾイル）フェニルフォスフィンオキサイド、ビス−（２，６−ジクロロベンゾイル）−２，５−ジメチルフェニルフォスフィンオキサイド、ビス−（２，６−ジクロロベンゾイル）−４−プロピルフェニルフォスフィンオキサイド、ビス−（２，６−ジクロロベンゾイル）−１−ナフチルフォスフィンオキサイド、ビス−（２，６−ジメトキシベンゾイル）フェニルフォスフィンオキサイド、ビス−（２，６−ジメトキシベンゾイル）−２，４，４−トリメチルペンチルフォスフィンオキサイド、ビス−（２，６−ジメトキシベンゾイル）−２，５−ジメチルフェニルフォスフィンオキサイド、ビス−（２，４，６−トリメチルベンゾイル）−フェニルフォスフィンオキサイド等のビスアシルフォスフィンオキサイド類、２，４，６−トリメチルベンゾイル−ジフェニルフォスフィンオキサイド、２，６−ジメトキシベンゾイル−ジフェニルフォスフィンオキサイド、２，６−ジクロロベンゾイル−ジフェニルフォスフィンオキサイド、２，４，６−トリメチルベンゾイル−フェニルフォスフィン酸メチルエステル、２−メチルベンゾイル−ジフェニルフォスフィンオキサイド、ピバロイルフェニルフォスフィン酸イソプロピルエステル等のモノアシルフォスフィンオキサイド類等が挙げられ、特に、これらの中でも、２，４，６−トリメチルベンゾイル−ジフェニルフォスフィンオキサイド、及びビス−（２，４，６−トリメチルベンゾイル）−フェニルフォスフィンオキサイドは、３８５ｎｍや３９５ｎｍに発光波長を有するＵＶ−ＬＥＤの発光波長領域に合致するＵＶ吸収波長を有することで、好適な硬化性が得られ、且つ、硬化皮膜の黄変が少ない点でより好ましい。
【００５９】
（アシルフォスフィンオキサイド系光重合開始剤と併用する光重合開始剤）
本発明の床材用活性エネルギー線硬化性組成物の硬化方法で使用するＵＶ−ＬＥＤの照射終了後、紫外線ランプ、ＵＶ−ＬＥＤ（２５０〜３７０ｎｍに発光波長を有するＵＶ−ＬＥＤ）より再照射で硬化を促進させる工程では、３８５ｎｍや３９５ｎｍに発光波長を有するＵＶ−ＬＥＤの発光波長領域に大きな吸収波長を有しないが、３５０〜４２０ｎｍ以外の大きな吸収波長を有する光重合開始剤を含有することが好ましい。そのような光重合開始剤としては、（ｄ）α−アミノアルキルフェノン系光重合開始剤を使用することが好ましい。  （ｄ）α−アミノアルキルフェノン系光重合開始剤としては２−メチル−１−［４−（メチルチオ）フェニル］−２−モルフォリノプロパン−１−オン、２−ベンジル−２−ジメチルアミノ−１−（４−モルフォリノフェニル）−ブタオン−１を挙げることができる。
【００６０】
更に、３６０ｎｍ以下の発光ピーク波長を有するＵＶ−ＬＥＤは寿命が短く、高価であることから一般的ではないが、今後更なるＵＶ−ＬＥＤの短波長化が実現すれば３６５ｎｍの発光ピーク波長では硬化性が低い光重合開始剤を使用する事ができる。
【００６１】
本発明の床材用活性エネルギー線硬化性組成物の硬化方法で使用するそのような短波長の発光ピーク波長を用いる場合に硬化性が高くなる光重合開始剤としては、（ｅ）α−ヒドロキシケトン系光重合開始剤、メチルベンゾイルホルマート、1-ヒドロキシ-シクロヘキシル-フェニル-ケトン、1-［４−（２−ヒドロキシエトキシ）−フェニル］−２−ヒドロキシ−２−メチル−１−プロパン−１−オン、２−ヒドロキシ−２−メチル−１−フェニル−プロパン−１−オン、２，２−ジメトキシ−１，２−ジフェニルエタン−１−オン等を挙げることができる。前記α−ヒドロキシケトン系光重合開始剤としては２−ヒドロキシ−１−｛４−［４−（２−ヒドロキシ−２−メチル−プロピオニル）−ベンジル］−フェニル｝−２−メチル−プロパン−１−オンを挙げることができる。前記光重合開始剤は（ｅ）は、単独で用いてもよいし２種類以上添加しても良い。
【００６２】
更に前記光重合開始剤（Ｂ）に加えて、光増感剤を併用することで、より好適な硬化性を得ることが出来る。３５０〜４２０ｎｍのＵＶ−ＬＥＤに反応し得る光増感剤としては、例えば、チオキサントン系化合物が挙げられる。具体的には、チオキサントン、２，４−ジエチルチオキサントン、２−メチルチオキサントン、２，４−ジメチルチオキサントン、イソプロピルチオキサントン、２，４−ジイソプロピルチオキサントン、２−クロロチオキサントン、２，４−ジクロロチオキサントン、１−クロロ−４−プロポキシチオキサントン等が挙げられ、黄変の発現性を考慮すると使用量は少量に限定されるが、併用することで皮膜硬化性を好適に向上させることが可能である。
【００６３】
またＵＶ−ＬＥＤ発光波長領域に合致するＵＶ吸収特性を有していないものであっても、上述したアミン変性アクリレート以外の３級アミン化合物を水素供与体として併用することでも、好適な活性エネルギー線硬化を得ることが出来る。例えば、脂肪族アミン誘導体としてトリエタノールアミン、メチルジエタノールアミン、トリエチルアミン、ジブチルエタノールアミン等が、安息香酸誘導体のアミンとして２−ジメチルアミノエチル安息香酸、２−ジメチルアミノ安息香酸エチル、４−ジメチルアミノ安息香酸エチル等が、アニリン誘導体のアミンとしてＮ，Ｎ−ジヒドロキシエチルアニリン、Ｎ，Ｎ−ジメチルアニリン、Ｎ，Ｎ−ジエチルアニリン、Ｎ，Ｎ−ジメチル−p−トルイジン等が挙げられる。
【００６４】
（フィラー）
本発明の床材用活性エネルギー線硬化性組成物の硬化方法では、有機粒子又は無機粒子を添加することにより、より耐擦り傷性に優れるものとすることができる。本発明の硬化方法で用いられる有機粒子としてはアクリル樹脂、ウレタン樹脂、フッ素樹脂、シリコーン、メラミン樹脂、スチレン樹脂などが挙げられ、無機粒子としては炭酸カルシウム、シリカ、アルミナ、酸化チタン、水酸化マグネシウム、酸化亜鉛、ケイ酸カルシウム、水酸化アルミニウムなどが挙げられ、それらを単独あるいは併用して用いる事ができるが、好ましくはアルミナが用いられる。また上記の有機粒子及び無機粒子の平均粒径は１０μｍ以下のものが好ましい。上記有機粒子及び無機粒子は粒子単体で添加してもよく、あるいは適切な分散媒にあらかじめ分散してから添加してもよい。
【００６５】
上記有機粒子及び無機粒子の添加量は活性エネルギー線重合性化合物１００重量部に対して、１０重量部以下が好ましく、より好ましくは１〜５重量部である。
【００６６】
（着色剤）
床材用活性エネルギー線硬化性組成物の硬化方法では着色し意匠性を付与する事ができる。着色のためには公知慣用の着色剤として無機顔料及び有機顔料を用いる事ができる。本発明で使用する顔料としては、無機顔料あるいは有機顔料を使用することができる。
無機顔料としては、アルカリ土類金属の硫酸塩、炭酸塩、微粉ケイ酸、合成珪酸塩、等のシリカ類、ケイ酸カルシウム、アルミナ、アルミナ水和物、酸化チタン、酸化亜鉛、タルク、クレイ等の白色顔料として使用される無機顔料、酸化鉄、あるいはコンタクト法、ファーネス法、サーマル法などの公知の方法によって製造されたカーボンブラックを使用することができる。
【００６７】
また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。  
【００６８】
顔料の具体例としては、カーボンブラックとして、三菱化学社製のＮｏ．２３００、Ｎｏ．９００、Ｎｏ．９６０、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビア社製のＲａｖｅｎ５７５０、同５２５０、同５０００、同３５００、同１２５５、同７００等が、キャボット社製のＲｅｇａｌ４００Ｒ、同３３０Ｒ、同６６０Ｒ、Ｍｏｇｕｌ Ｌ、同７００、Ｍｏｎａｒｃｈ８００、同８８０、同９００、同１０００、同１１００、同１３００、同１４００等が、デグッサ社製のＣｏｌｏｒ Ｂｌａｃｋ ＦＷ１、同ＦＷ２、同ＦＷ２Ｖ、同ＦＷ１８、同ＦＷ２００、ＣｏｌｏｒＢｌａｃｋ Ｓ１５０、同Ｓ１６０、同Ｓ１７０、Ｐｒｉｎｔｅｘ ３５、同Ｕ、同Ｖ、同１４０Ｕ、Ｓｐｅｃｉａｌ Ｂｌａｃｋ ６、同５、同４Ａ、同４等が挙げられる。  
【００６９】
イエロー色に使用される顔料としては、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５、２１３等が挙げられる。  
【００７０】
また、マゼンタ色に使用される顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントヴァイオレット １９等が挙げられる。  
【００７１】
また、シアン色に使用される顔料としては、Ｃ．Ｉ．ピグメントブルー１、２、３、１５：３、１５：４、６０、１６、２２が挙げられる。  
【００７２】
また、ホワイト色に使用される顔料としては、Ｃ．Ｉ．ピグメントホワイト６、１８、２１などが目的に応じて使用できるが、隠ぺい力が高い酸化チタンが好適で具体的には、テイカ社製「チタニックスＪＲ−３０１、４０３、４０５、６００Ａ、６０５、６００Ｅ、６０３、８０５、８０６、７０１、８００、８０８」「チタニックスＪＡ−１、Ｃ、３、４、５」、石原産業社製「タイペークＣＲ−５０、５０−２、５７、８０、９０、９３、９５、９５３、９７、６０、６０−２、６３、６７、５８、５８−２、８５」「タイペークＲ−８２０、８３０、９３０、５５０、６３０、６８０、６７０、５８０、７８０、７８０−２、８５０、８５５」「タイペークＡ−１００、２２０」「タイペークＷ１０」「タイペ−クＰＦ−７４０、７４４」「ＴＴＯ−５５（Ａ）、５５（Ｂ）、５５（Ｃ）、５５（Ｄ）、５５（Ｓ）、５５（Ｎ）、５１（Ａ）、５１（Ｃ）」「ＴＴＯ−Ｓ−１、２」「ＴＴＯ−Ｍ−１、２」、デュポン社製「タイピュアＲ−９００、９０２、９６０、７０６、９３１」等が挙げられる。
【００７３】
（添加剤）
床材用活性エネルギー線硬化性組成物にはその他添加剤として、光増感剤、消泡剤、レベリング剤、紫外線吸収剤、光安定剤、滑剤、艶消し材など従来公知のものを添加することができる。また、機能性を付与する目的で抗菌剤、帯電防止剤などを必要に応じて適宜添加することができる。
【００７４】
本発明の床材用活性エネルギー線硬化性組成物の硬化方法では、保存安定性を高めるため、ハイドロキノン、メトキノン、ヒンダードアミン系光安定剤、ヒンダードフェノール系光安定剤、ジ−ｔ−ブチルハイドロキノン、Ｐ−メトキシフェノール、ブチルヒドロキシトルエン、ニトロソアミン塩等の重合禁止剤を床材用活性エネルギー線硬化性組成物中に０．０１〜２質量％の範囲で添加しても良い。
【００７５】
また、フィラーや着色剤の分散安定性を高める目的で分散剤を使用してもよい。分散剤としては、味の素ファインテクノ社製のアジスパーＰＢ８２１、ＰＢ８２２、ＰＢ８８１、ＰＢ８１７、ルーブリゾール社製のソルスパーズ２４０００ＧＲ、３２０００、３３０００、３６０００、３９０００、４１０００、７１０００、ＢＡＳＦ社製のＥＦＫＡ−７７０１、楠本化成社製のディスパロンＤＡ―７０３―５０、ＤＡ−７０５、ＤＡ−７２５等が挙げられるが、これらに限定されるものではない。また分散剤の使用量は、フィラーに対して１０〜８０重量％の範囲が好ましく、特に２０〜６０重量％の範囲が好ましい。使用量が１０重量％未満の場合には分散安定性が不十分となる傾向にあり、８０質量％を超える場合には床材用活性エネルギー線硬化性組成物の粘度が高くなる傾向にあり、床材用活性エネルギー線硬化性組成物のレベリング性が低下する。
その他、被覆基材に対する接着性の付与等を目的に、アクリル樹脂、エポキシ樹脂、テルペンフェノール樹脂、ロジンエステル等の非反応性樹脂等を配合することができる。
【００７６】
（床材用活性エネルギー線硬化性組成物の製造方法）
必要な活性エネルギー線重合性化合物を配合し、光重合開始剤と光重合禁止剤を攪拌混合しながら加熱することで、活性エネルギー線硬化型組成物を得ることができる。本発明の床材用活性エネルギー線硬化性組成物とするには、さらに、床材用活性エネルギー線硬化性組成物として必要な、表面張力調整剤や滑剤等の添加剤を加えて攪拌することで、活性エネルギー線硬化性組成物を得ることができる。
【００７７】
（床材用活性エネルギー線硬化性組成物の粘度）
本発明の硬化方法における床材用活性エネルギー線硬化性組成物の粘度は、あまり高粘度では硬化後の仕上がりにスジ状感が発生するおそれがあるため、粘度としては５０〜１,０００ｍＰａ・ｓｅｃが好ましく、１００〜４００ｍＰａ・ｓｅｃが最も好ましい。
【００７８】
以下、実施例により、本発明をさらに詳しく説明するが、本発明は、下記実施例に何ら制限されるものではない。なお、以下実施例中にある部とは、質量部を表す。
【００７９】
（実施例１：床材用活性エネルギー線硬化性組成物（１）の調整）
ＡＳＨＬＡＮＤ社製Ｎ−ビニルカプロラクタム「Ｖ−ＣＡＰ／ＲＣ」６．４部、ＭＩＷＯＮ社製  １，６−ヘキサンジオールジアクリレート「ＭＩＲＡＭＥＲ Ｍ２０２」２０．０部、ＳＡＲＴＯＭＥＲ社製ハイパーブランチポリエステルアクリレート「ＣＮ２３０３」２２．７部、ＭＩＷＯＮ社製  エチレンオキサイド３モル付加トリメチロールプロパントリアクリレート「ＭＩＲＡＭＥＲ  Ｍ３１３０」１５．５部、東亜合成社製ω-カルボキシ-ポリカプロラクトンモノアクリレート「アロニックス  Ｍ−５３００」１１．１部、ＳＡＲＴＯＭＥＲ社製ウレタンオリゴマー「ＣＮ９０２６」２４．３部、ＢＡＳＦ社製ビス（２，４，６−トリメチルベンゾイル）−フェニルフォスフィンオキサイド「Ｉｒｇａｃｕｒｅ８１９」０．５部、ＢＡＳＦ社製ジフェニル−２，４，６−トリメチルベンゾイルフォスフィンオキサイド「Ｌｕｃｉｒｉｎ  ＴＰＯ（Ｉｒｇａｃｕｒｅ  ＴＰＯ）」７．０部、ＢＡＳＦ社製２−ベンジル−２−ジメチルアミノ−１−（４−モルフォリノフェニル）−ブタオン−１「Ｉｒｇａｃｕｒｅ３６９」３．５部、
ＣＨＥＭＢＲＩＤＧＥ  ＩＮＴＥＲＮＡＴＩＯＮＡＬ  ＣＯＲＰ．社製  光重合開始剤２，４−ジエチルチオキサントン「Ｃｈｅｍｉｃｕｒｅ-ＪＥＴＸ」０．５部、Ｓｈｕａｎｇ−Ｂａｎｇ  Ｉｎｄｕｓｔｒｉａｌ  Ｃｏｒｐ．社製  光重合開始剤４−ジメチルアミノ安息香酸エチル「ＳＢ−ＰＩ７０４」１．０部、精工化学（株）社製ｐ-メトキシフェノール「メトキノン」０．１部を添加し、６０℃で３０分加熱攪拌した後、Ｌｕｂｒｉｚｏｌ社製ポリエチレン分散体「ＣＣ７６１０」１．０部、ＢＹＫ−ＣＨＭＩＥ社製レベリング剤「ＢＹＫ−３５０」１．５部を添加し、充分に混合した。次いで１００μｍのフィルターを用いてろ過することにより床材用活性エネルギー線硬化性組成物（１）を得た。
【００８０】
上記配合の床材用活性エネルギー線硬化性組成物（１）を東リ株式会社製コンポジションビニル床タイル「マチコＶ」の表面(歩行面)に４０μｍの厚さに塗布後、照射する（工程１）としてＵ-ＶＩＸ社製ＵＶ-ＬＥＤであるＦｉｒｅＰｏｗｅｒにて活性エネルギー線を照射（発光ピーク波長３９５ｎｍ、積算光量２００ｍＪ／ｃｍ2）した後、より硬化を促進するために照射する（工程２）としてＵ-ＶＩＸ社製ＵＶ-ＬＥＤであるＦｉｒｅＰｏｗｅｒにて活性エネルギー線を照射（発光ピーク波長３６５ｎｍ、積算光量２００ｍＪ／ｃｍ2）し、床材用活性エネルギー線硬化性組成物を硬化させて床材を得た。
【００８１】
その他、表１と２に示す実施例１〜８、表３に示す比較例１〜４に関しても、実施例１と同様にして床材を得た。活性エネルギー線を照射する条件は以下の通りである。
表１の照射方式２灯（Ｉ）は、図３に示す可動式活性エネルギー線照射装置を用いて照射する（工程１）の光源としてＵＶ-ＬＥＤ（３９５ｎｍ）を、照射する（工程２）の光源としてＵＶ-ＬＥＤ（３６５ｎｍ）を使用したことを示す。
【００８２】
【表１】
0005910799.tif 000002
【００８３】
表２の照射方式２灯（ＩＩ）は、図４に示す可動式活性エネルギー線照射装置を用いて照射する（工程１）の光源としてＵＶ-ＬＥＤ（３９５ｎｍ）を、照射する（工程２）の紫外線ランプ光源としてメタルハライドランプ（積算光量１００ｍＪ／ｃｍ2）を使用したことを示す。
【００８４】
【表２】
0005910799.tif 000003
【００８５】
表３の照射方式としては、照射する（工程１）の光源としてＵＶ-ＬＥＤ（３９５ｎｍ）のみを使用する事とし、（工程２）の照射は行わなかった。
【００８６】
【表３】
0005910799.tif 000004
【００８７】
ＭＩＲＡＭＥＲ  Ｍ−２０２：ＭＩＷＯＮ社製ＥＯ付加１，６−ヘキサンジオールジアクリレート
Ｖ-Ｃａｐ：ＡＳＨＬＡＮＤ社製Ｎ−ビニルカプロラクタム
ＣＮ２３０３：ＳＡＲＴＯＭＥＲ社製ハイパーブランチポリエステルアクリレート
ＭＩＲＡＭＥＲ  Ｍ−３１３０：ＭＩＷＯＮ社製エチレンオキサイド３モル付加トリメチロールプロパントリアクリレート
アロニックス  Ｍ−５３００：東亜合成社製ω-カルボキシ-ポリカプロラクトンモノアクリレート
ＣＮ９０２６：ＳＡＲＴＯＭＥＲ社製ウレタンオリゴマー
Ｉｒｇａｃｕｒｅ８１９：ＢＡＳＦ社製アシルフォスフィン系光重合禁止剤ビス（２，４，６−トリメチルベンゾイル）−フェニルフォスフィンオキサイド
ＬｕｃｉｒｉｎＴＰＯ：ＢＡＳＦ社製アシルフォスフィン系光重合禁止剤２、４、６−トリメチルベンゾイル−ジフェニルフォスフィンオキサイド
Ｉｒｇａｃｕｒｅ３６９：ＢＡＳＦ社製光重合禁止剤２−ベンジル−２−ジメチルアミノ−１−（４−モルフォリノフェニル）−ブタオン−１
Ｉｒｇａｃｕｒｅ１８４：ＢＡＳＦ社製光重合禁止剤1-ヒドロキシ-シクロヘキシル-フェニル-ケトン
ＤＡＲＯＣＵＲ  ＭＢＦ：ＢＡＳＦ社製光重合禁止剤メチルベンゾイルホルマート
ＤＡＲＯＣＵＲ  １１７３：ＢＡＳＦ社製光重合禁止剤２−ヒドロキシ−２−メチルプロピオフェノン
Ｃｈｅｍｉｃｕｒｅ-ＪＥＴＸ：ＣＨＥＭＢＲＩＤＧＥ  ＩＮＴＥＲＮＡＴＩＯＮＡＬ  ＣＯＲＰ．社製光重合開始剤２，４−ジエチルチオキサントン
ＳＢ−ＰＩ７０４：Ｓｈｕａｎｇ−Ｂａｎｇ  Ｉｎｄｕｓｔｒｉａｌ  Ｃｏｒｐ．社製光重合開始剤４−ジメチルアミノ安息香酸エチル
メトキノン：精工化学（株）社製重合禁止剤  ｐ-メトキシフェノール
ＢＹＫ−３５０：ＢＹＫ−ＣＨＭＩＥ社製アクリル系レベリング剤
ＣＣ７６１０：Ｌｕｂｒｉｚｏｌ社製ポリエチレン分散体の滑剤
【００８８】
（評価方法）
前記床材用活性エネルギー線硬化性組成物の実施例１〜８、比較例１〜４の評価方法を示す。
【００８９】
［硬化性］
活性エネルギー線照射後の硬化性を以下の評価基準で硬化性を評価した。
◎…塗膜表面が完全に硬化しにタック性が残っていない
○…塗膜表面にごくわずかなタック性が残っている
△…塗膜表面の硬化が不十分でタックが残っている
×…まったく硬化しない
【００９０】
評価結果を表４に示す。
【００９１】
【表４】
0005910799.tif 000005
【００９２】
この結果、実施例で得た前記床材用活性エネルギー線硬化性組成物は、発光波長の異なる光源を２種以上組み合わせる事で塗膜の硬化が促進させることができる床材用活性エネルギー線硬化性組成物の硬化方法と、その硬化方法による硬化装置を得る事ができた。
【符号の説明】
【００９３】
１    塗工基材（木質基材  又はＰタイル）
２    ドクターロール
３    コーティングロール
４    床材用活性エネルギー線硬化性組成物
５    バックアップロール
６    ＵＶ−ＬＥＤ照射装置１
７    ＵＶ−ＬＥＤ照射装置２
８    ＵＶランプ
９    塗工基材（Ｐタイル）
１０    可動式活性エネルギー線照射装置
１１    メタルハライドランプ
１２    車輪
１３    手押しハンドル
【図１】
0005910799.tif 000006
【図２】
0005910799.tif 000007
【図３】
0005910799.tif 000008
【図４】
0005910799.tif 000009